СУХАЯ СМЕСЬ ДЛЯ БЕТОННЫХ РАСТВОРОВ И СПОСОБ ПРИМЕНЕНИЯ РАСТВОРОВ НА ЕЕ ОСНОВЕ

1. Сухая смесь для бетонных растворов, представляет собой цемент следующего гранулометрического состава:
- зерна размером >6,0 μм в количестве ≈65-85%;
- зерна размером 1,0÷6,0 μм в количестве ≈12-31%;
- зерна размером ≤1 μм в количестве ≈0,1-4%.
2. Сухая смесь по п. 1, отличающаяся тем, что зерна размером >6,0 μм имеют в своем составе следующие минералогические компоненты: алит 27-65%, белит 10-40%, алюминатная фаза 5-20%, ферритная фаза 10-18%, примеси остальное, зерна размером 1,0÷6,0 μм: алит 10-50%, белит 10-50%, кальцит 5-40%, примесями вместе с алюминатной и ферритной фазой - остальное,
3. Сухая смесь по п. 1, отличающаяся тем, что зерна размером ≤1,0 μм содержат в своем составе не менее 5-25% частиц размером ≤0,1 μм.
4. Сухая смесь по п. 1, отличающаяся тем, что предназначена для растворов для торкретирования.
5. Сухая смесь по п. 4, отличающаяся тем, что торкретирование осуществляют методом набрызга.
6. Сухая смесь по п. 1, отличающаяся тем, что в качестве цемента используют портландцемент.
7. Способ применения раствора, при котором раствор наносят на поверхность, отличающийся тем, что в качестве сухой смеси применяют сухую смесь для бетонных растворов по п. 1.
8. Способ по п. 7, отличающийся тем, что зерна сухой смеси размером >6,0 μм имеют в своем составе следующие минералогические компоненты: алит 27-65%, белит 10-40%, алюминатная фаза 5-20%, ферритная фаза 10-18%, примеси остальное, зерна размером 1,0÷6,0 μм: алит 10-50%, белит 10-50%, кальцит 5-40%, примесями вместе с алюминатной и ферритной фазой - остальное.
9. Способ по п. 7, отличающийся тем, что зерна сухой смеси размером ≤1,0 μм содержат в своем составе не менее 5-25% частиц размером ≤0,1 μм.
10. Способ по п. 7, отличающийся тем, что в качестве цемента для сухой смеси используют портландцемент.